(57)【特許請求の範囲】
【請求項１】
銀行手形、クレジットカード、身分証明書または通行証、あるいはチケットのような重要な証書のためのセキュリティエレメントの生産プロセスであって、
放射線架橋性接着剤の接着剤層（１１ｐ、１１ｓ、１１ｖ）が第一フィルム体（５１、６１）に設けられ、
前記放射線架橋性接着剤の接着剤層（１１ｐ、１１ｓ、１１ｖ）が第一のパターンとして構造化された形状で前記第一フィルム体に設けられて放射線照射され、
キャリアフィルム（４２）と磁気層（４４）とを有するトランスファーフィルム（４１）が前記接着剤層（１１ｐ、１１ｓ、１１ｖ）に対する前記磁気層（４４）の位置で前記接着剤層（１１ｐ、１１ｓ、１１ｖ）に設けられ、
照射操作は前記トランスファーフィルム（４１）の前記接着剤層（１１ｐ、１１ｓ、１１ｖ）への設置の後に行われ、
前記キャリアフィルム（４２）は前記第一フィルム体（５１、６１）、前記接着剤層（１１ｐ、１１ｓ、１１ｖ）及び部分磁気コーティングといった形状の前記磁気層（４４）の領域を有する第二フィルム体を形成し、
前記キャリアフィルム（４２）が前記第二フィルム体から取り除かれ、パターン形状に構造化された第一領域で前記磁気層（４４）は前記第一フィルム体（５１、６１）に残り、パターン形状に構造化され前記第一領域とは位置が異なる第二領域で前記磁気層（４４）は、キャリアフィルム（４２）に残り、且つ前記第一フィルム体（５１、６１）からキャリアフィルム（４２）とともに取り除かれることを特徴とするセキュリティエレメントの生産プロセス。
【請求項２】
銀行手形、クレジットカード、身分証明書または通行証、あるいはチケットのような重要な証書のためのセキュリティエレメントの生産プロセスであって、
放射線架橋性接着剤の接着剤層（１１ｐ、１１ｓ、１１ｖ）が第一フィルム体（５１、６１）に設けられ、
前記放射線架橋性接着剤の接着剤層（１１ｐ、１１ｓ、１１ｖ）が第一のパターンとして構造化された形状で前記第一フィルム体に設けられ、且つ前記第一のパターンと異なるパターン形状に放射線照射され、
キャリアフィルム（４２）と磁気層（４４）とを有するトランスファーフィルム（４１）が前記接着剤層（１１ｐ、１１ｓ、１１ｖ）に対する前記磁気層（４４）の位置で前記接着剤層（１１ｐ、１１ｓ、１１ｖ）に設けられ、
照射操作は前記トランスファーフィルム（４１）の前記接着剤層への設置の前または後に行われ、
キャリアフィルム（４２）は前記第一フィルム体（５１、６１）、前記接着剤層（１１ｐ、１１ｓ、１１ｖ）及び部分磁気コーティングといった形状の前記磁気層（４４）の領域を有する第二フィルム体を形成し、前記キャリアフィルム（４２）が前記第二フィルム体から取り除かれ、パターン形状に構造化された第一領域で前記磁気層（４４）は前記第一フィルム体（５１、６１）に残り、パターン形状に構造化され且つ前記第一領域とは位置が異なる第二領域において前記磁気層（４４）は、キャリアフィルム（４２）に残り、且つ前記第一フィルム体（５１、６１）からキャリアフィルム（４２）とともに取り除かれることを特徴とするセキュリティエレメントの生産プロセス。
【請求項３】
銀行手形、クレジットカード、身分証明書または通行証、あるいはチケットのような重要な証書のためのセキュリティエレメントの生産プロセスであって、
放射線架橋性接着剤の接着剤層（１１ｐ、１１ｓ、１１ｖ）が第一フィルム体（５１、６１）に設けられ、
前記放射線架橋性接着剤の接着剤層（１１ｐ、１１ｓ、１１ｖ）がパターン形状に放射線照射されることによる手段によって接着剤層（１１ｐ、１１ｓ、１１ｖ）は、パターン形状に構造化されて硬化され、
キャリアフィルム（４２）と磁気層（４４）とを有するトランスファーフィルム（４１）が前記接着剤層（１１ｐ、１１ｓ、１１ｖ）に対する前記磁気層（４４）の位置で前記接着剤層（１１ｐ、１１ｓ、１１ｖ）に設けられ、
照射操作は前記トランスファーフィルム（４１）の前記接着剤層への設置の前または後に行われ、
キャリアフィルム（４２）は前記第一フィルム体（５１、６１）、前記接着剤層（１１ｐ、１１ｓ、１１ｖ）及び部分磁気コーティングといった形状の前記磁気層（４４）の領域を有する第二フィルム体を形成し、
前記キャリアフィルム（４２）が前記第二フィルム体から取り除かれ、
パターン形状に構造化された第一領域で前記磁気層（４４）は前記第一フィルム体（５１、６１）に残り、パターン形状に構造化され且つ前記第一領域とは位置が異なる第二領域において前記磁気層（４４）は、キャリアフィルム（４２）に残り、且つ前記第一フィルム体（５１、６１）からキャリアフィルム（４２）とともに取り除かれることを特徴とするセキュリティエレメントの生産プロセス。
【請求項４】
放射線架橋性接着剤の前記接着剤層（１１ｐ、１１ｓ、１１ｖ）は印刷プロセスによってパターン形状に構造化されて前記第一フィルム体（５１、６１）に設けられ、
前記トランスファーフィルム（４１）はパターン形状に構造化された前記接着剤層（１１ｐ、１１ｓ、１１ｖ）に設けられ、
前記接着剤層（１１ｐ、１１ｓ、１１ｖ）は放射線によって硬化され、
前記キャリアフィルム（４２）は、前記第一フィルム体（５１、６１）、前記接着剤層（１１ｐ、１１ｓ、１１ｖ）、及び前記磁気層（４４）の領域を有する前記第二フィルム体から取り除かれ、
前記磁気層（４４）が前記放射線架橋性接着剤層（１１ｐ、１１ｓ、１１ｖ）でパターン形状にコーティングされた前記第一領域で前記第一フィルム体（５１、６１）に残り、前記第二領域で前記キャリアフィルム（４２）とともに取り除かれるように、前記キャリアフィルム（４２）は、前記第一フィルム体（５１、６１）、前記接着剤層（１１ｐ、１１ｓ、１１ｖ）、及び前記磁気層（４４）を有する前記第二フィルム体から取り除かれ、且つ前記磁気層（４４）が前記放射線架橋性接着剤層（１１ｐ、１１ｓ、１１ｖ）でパターン形状にコーティングされた前記第一領域で前記第一フィルム体（５１、６１）に残り、前記第二領域で前記キャリアフィルム（４２）とともに取り除かれることを特徴とする請求項１に記載のプロセス。
【請求項５】
放射線架橋性接着剤の前記接着剤層（１１ｐ、１１ｓ、１１ｖ）は前記トランスファーフィルム（４１）の設置後にパターン形状に露光され、それにより前記接着剤層（１１ｐ、１１ｓ、１１ｖ）はパターン形状に構造化された領域で硬化し、
前記磁気層（４４）がパターン形状に構造化され前記接着剤層（１１ｐ、１１ｓ、１１ｖ）が硬化された前記第一領域で前記第一フィルム体（５１、６１）に残り、前記接着剤層（１１ｐ、１１ｓ、１１ｖ）が硬化されていない前記第二領域で前記キャリアフィルム（４２）とともに取り除かれるように、前記キャリアフィルム（４２）は前記第一フィルム体（５１、６１）、前記接着剤層（１１ｐ、１１ｓ、１１ｖ）、及び前記磁気層（４４）を有する前記第二フィルム体から取り除かれ、
前記放射線架橋性接着剤は非硬化条件下では前記磁気層（４４）と前記キャリアフィルム（４２）との間の接着力よりも前記磁気層（４４）に対してより低い接着力を有することを特徴とする請求項２または３に記載のプロセス。
【請求項６】
放射線架橋性接着剤の前記接着剤層（１１ｐ、１１ｓ、１１ｖ）は前記トランスファーフィルム（４１）の設置前に前記接着剤層（１１ｐ、１１ｓ、１１ｖ）がパターン形状に構造化された領域で硬化するように放射線照射され、
前記トランスファーフィルム（４１）は、パターン形状に構造化されて硬化された前記接着剤層（１１ｐ、１１ｓ、１１ｖ）に設けられ、
前記磁気層（４４）がパターン形状に構造化され前記接着剤層（１１ｐ、１１ｓ、１１ｖ）が硬化されない前記第一領域で前記第一フィルム体（５１、６１）に残り、パターン形状に構造化され前記接着剤層（１１ｐ、１１ｓ、１１ｖ）が硬化された前記第二領域で前記キャリアフィルム（４２）とともに取り除かれるように、前記キャリアフィルム（４２）は前記第一フィルム体（５１、６１）、前記接着剤層（１１ｐ、１１ｓ、１１ｖ）、及び前記磁気層（４４）の領域を有する前記第二フィルム体から取り除かれることを特徴とする請求項２または３に記載のプロセス。
【請求項７】
前記磁気層（４４）は、磁性ナノ粒子、望ましくは酸化鉄の層であることを特徴とする前記請求項１乃至６のいずれか１項に記載のプロセス。
【請求項８】
前記ナノ粒子の層は、溶液からキャリアフィルム（４２）への沈着物として設置されることを特徴とする請求項７に記載のプロセス。
【請求項９】
前記磁気層は前記キャリアフィルム（４２）へスパッタリングによって設けられることを特徴とする請求項７に記載のプロセス。
【請求項１０】
前記磁気層（４４）はアモルファス金属ガラスを有することを特徴とする前記請求項１乃至９のいずれか１項に記載のプロセス。
【請求項１１】
前記アモルファス金属ガラスは、鉄及び／またはコバルト及び／またはクロム及び／またはニッケル及び／またはシリコン及び／またはホウ素から形成され、スパッタリングによって前記キャリアフィルム（４２）に設けられることを特徴とする請求項１０に記載のプロセス。
【請求項１２】
前記磁気層（４４）は半透明であり、前記キャリアフィルム（４２）は放射線透過性であり、前記接着剤層（１１ｐ、１１ｓ、１１ｖ）は前記トランスファーフィルム（４１）の側から前記トランスファーフィルム（４１）を通して露光されることを特徴とする前記請求項１乃至１１のいずれか１項に記載のプロセス。
【請求項１３】
前記第一フィルム体（５１、６１）は放射線透過性であり、前記接着剤層（１１ｐ、１１ｓ、１１ｖ）は前記第一フィルム体（５１、６１）の側から前記第一フィルム体（５１、６１）を通して露光されることを特徴とする前記請求項１乃至１２のいずれか１項に記載のプロセス。
【請求項１４】
放射線架橋性接着剤が用いられ、非硬化条件下では前記磁気層（４４）と前記キャリアフィルム（４２）との間の接着力より放射線架橋性接着剤の前記磁気層に対する接着力の方がより低いことを特徴とする前記請求項１乃至１３のいずれか１項に記載のプロセス。
【請求項１５】
前記接着剤層（１１ｐ、１１ｓ、１１ｖ）は非導電性接着剤を有することを特徴とする前記請求項１乃至１４のいずれか１項に記載のプロセス。
【請求項１６】
前記キャリアフィルム（４２）と前記磁気層（４４）との間に剥離層（４３）を有する前記トランスファーフィルム（４１）が用いられることを特徴とする前記請求項１乃至１５のいずれか１項に記載のプロセス。
【発明の詳細な説明】
【技術分野】
【０００１】
本発明は、暗号化された情報項目を保存する部分磁気層少なくとも一つを有するセキュリティエレメント、特に通帳（Bank Note)、クレジットカード、身分証明書、通行証書又はチケットのような重要な証書に用いられるセキュリティエレメントの生産プロセスに関する。
【背景技術】
【０００２】
情報項目を保存する磁気層は、軟磁性、硬磁性又は常磁性の構成を有することができる。高レベルのデータセキュリティを得るためには、高レベルの解像度及び整合精度を有する磁気層を構造化して導入する必要がある。
【０００３】
この磁気層は、特許文献１の明細書に記載されたように磁気粒子、望ましくは酸化鉄顔料、又は特許文献２の明細書に記載されたようにアモルファス金属ガラスの形態により形成されることはできる。
【０００４】
特許文献３の明細書は、溶液において前処理された弾性基材に磁性金属を沈着してフィルムを形成することを提案している。この磁性金属としては、ニッケルを有する又は有しないコバルト、鉄及び／又は燐より形成される。
【０００５】
しばしばこのようなフィルムは、反射光学セキュリティエレメント、例えば干渉層システム又は回折格子を製造するために、金属層より形成される。しかし、アルミ層において、酸化鉄顔料は、アルミの腐蝕原因になる。この酸化鉄顔料はプロトンドナーとして働き、腐蝕損傷に寄与し、それにこの酸化鉄顔料は３．０〜５．５範囲のｐＨ値を有することも腐蝕損傷に部分的に寄与すると推定される。従って、この金属層は、クロム、銅、銀又は金、又はこれらの金属の少なくとも二種類の合金及び／又はバリアーにより形成される。このバリアーは、磁化できる粒子がその金属層に影響しないように、金属層と磁気
層との間に配置される。
【特許文献１】ドイツ特許Ｎｏ６９７０２３２１Ｔ２
【特許文献２】米国特許Ｎｏ４９６０６５１
【特許文献３】ドイツ特許Ｎｏ６９５０５５３９Ｔ２
【特許文献４】ＤＥ４２１２２９０Ｃ１
【発明の開示】
【発明が解決しようとする課題】
【０００６】
そこで、本発明の目的は、前記セキュリティエレメントの製造を改良したセキュリティエレメントの生産プロセスを提供することにある。
【課題を解決するための手段】
【０００７】
この目的を達成するために、本発明の一実施例に係るセキュリティエレメントの生産プロセスは、銀行手形、クレジットカード、身分証明書または通行証、あるいはチケットのような重要な証書のためのセキュリティエレメントの生産プロセスであって、放射線架橋性接着剤の接着剤層（１１ｐ、１１ｓ、１１ｖ）が第一フィルム体（５１、６１）に設けられ、前記放射線架橋性接着剤の前記接着剤層（１１ｐ、１１ｓ、１１ｖ）が第一のパターンとして構造化された形状で前記第一フィルム体に設けられて放射線照射され、キャリアフィルム（４２）と磁気層（４４）とを有するトランスファーフィルム（４１）が前記接着剤層（１１ｐ、１１ｓ、１１ｖ）に対する前記磁気層（４４）の位置で前記接着剤層（１１ｐ、１１ｓ、１１ｖ）に設けられ、照射操作は前記トランスファーフィルム（４１）の前記接着剤層（１１ｐ、１１ｓ、１１ｖ）への設置の後に行われ、前記キャリアフィルム（４２）は前記第一フィルム体（５１、６１）、前記接着剤層（１１ｐ、１１ｓ、１１ｖ）及び部分磁気コーティングといった形状の前記磁気層（４４）の領域を有する第二フィルム体を形成し、前記キャリアフィルム（４２）が前記第二フィルム体から取り除かれ、パターン形状に構造化された第一領域で前記磁気層（４４）は前記第一フィルム体（５１、６１）に残り、パターン形状に構造化され前記第一領域とは位置が異なる第二領域で前記磁気層（４４）は、キャリアフィルム（４２）に残り、且つ前記第一フィルム体（５１、６１）からキャリアフィルム（４２）とともに取り除かれることを特徴とする。
【発明の効果】
【０００８】
本発明によれば、磁気層を連続的な工程によりセキュリティエレメントに形成することができる。トランスファーフィルムを使用することによって、即ち、従来の部分磁気層を応用する印刷工程とは異なる新製造工程を用いることにより、この新製造工程によれば、従来の印刷工程で実施不可能であって、磁気層をセキュリティスレッドに導入することができる。従って、磁気体に形成された磁気層、好ましくは、例えば所定の解像度及び印刷される磁気層の厚さを得るために、最適な印刷特性を有する磁気体の酸性分散剤による形成された磁気層を使用する必要は無くなる。更に、前記第一フィルム体を損傷又は損害する恐れがある製造工程により製造される磁気層を導入することができる。そして、接着剤層は、また機能的カプセル化層として働き、従って二重の機能を有し、更なる相乗効果をもたらす。
【０００９】
従って、本発明は、最適化された性質、例えばより薄い層でありながらも大幅に増加された磁場強度を有する磁気層を、安価及び高レベルの解像度でセキュリティスレッドに導入する可能な多数の選択方法、例えば腐蝕性質を有しない磁気層又は異なる光学性質を有する磁気層の使用を提供することができる。
【００１０】
好ましくは、本発明は、アルミにより金属化された回折的区域に整合するように、磁気検出可能な区域に異なるサイズ、例えば０．３ｍｍ〜１０ｍｍ範囲の線厚さを付与することに用いられる。磁気層とアルミとの間に腐蝕を起こらない磁気層材料に関して、本発明はその点においてそれらの磁気層材料を使用することができる。
【００１１】
所定の磁気性質を勿論有し、部分磁気層区域を検出され得る薄い線厚さを有する部分磁気層区域の製造は、更なる利点が与えられる。例えば、０．３ｍｍの範囲にあるこの様な検出可能な薄い線厚さは、所要体積のラッカーはシミが付く傾向のある相当深い印刷形状のみで応用されるため、通常の印刷工程（凹版印刷法、フレキソ印刷法、鋳造法）により得ることが不可能である。その点において、好ましくはその磁気層は以下に記載されたような構造を有する。
【００１２】
この磁気層は、磁気粒子から作れる。即ち、例えばトランスファーフィルムに噴射された粒子によって、例えば磁気粒子の表面積に対する密度を増加することができる。
【００１３】
この様な構造を有する磁気層は、同じ層厚さを有する場合において、磁気分散剤を含む同等の層により約１００倍の高い磁場強度を有する。
【００１４】
この磁気層は、述べられた全ての元素は合金の構成部分ではなければ、鉄、コバルト、ニケッル、モリブデン及び他の元素からの合金形態を用いて噴射され及び製造される。
【００１５】
この磁気層は磁気ガラスの形態で提供することができる。この様な合金は、例えば欧州特許０９５３９３７Ａ１に記載されている。好ましくは、この磁気層は磁気ガラス又はアモルファス金属ガラスにより作られる。
【００１６】
その目的に応じて、アモルファス金属ガラス、すなわちアモルファス、すなわちコバルト及び／又は鉄及び／又はクロム及び／又はニケッル及び／又はシリコン及び／又はホウ素は、噴射すること又は他の適宜な工程によりキャリアフィルムに応用される。この場合において、特定の成分の選択及び／又は混合比率によって磁気層の性質を調節することができる。
【００１７】
更に、この金属層は、有機接着剤基質における磁気顔料（酸化鉄、ドープした酸化鉄）の分散剤を含有することができる。
【００１８】
本発明に係る工程による応用された磁気層は、磁気読取ヘッドにおける著しくより高い出力信号を誘起する。通常、その信号は、従来技術によって印刷された磁気層より一桁〜二桁高い。本発明に係る工程によってセキュリティスレッドに導入されたそれらの層の特有な光学性質及び磁気層の高品質は、更なる利点として強調される。
【００１９】
更に、磁気層の磁気粒子はナノ粒子でも良い。
【００２０】
また、本発明の利点としては、その磁気層は半製品として安価に製造することができる。それによってセキュリティエレメント毎に比例する製造費用は大幅に減少される。
本発明に係るトランスファーフィルムの製造手順は、一回のみに最適化され、磁気層を構造化するために他の段階、例えば複雑及び高価なエッチング過程を必要としない。
【００２１】
本発明に係るトランスファーフィルムの各々部分は同じであるので、その第一フィルム体にトランスファーフィルムを配置するために、特別な対策、例えば配列マーク又はその様なものを行う必要は無い。  
【００２２】
接着剤が放射架橋接着剤、好ましくは、ＵＶ架橋接着剤の形態にあるということは、セキュリティエレメントが本発明に係る製造工程において熱応力を受けないということを意味する。この結果、金属ガラスの形態の磁気層を形成する際に望ましくない結晶が形成されない。即ち、金属ガラスは、本発明に係る工程によって構造的に変更されない。
【００２３】
接着剤は、電気的に絶縁であるように形成することができる。これは、金属コーティングにおける局部的なエレメント形成による腐食損傷を防止し、そのエレメント形成は、特に、磁気層が酸化鉄顔料から形成され金属コーティングがアルミから形成されているときに見られる。磁気層の酸化鉄顔料は、プロトンドナーとして作用しおよび/または磁気層は、３．０および５．５の範囲のpＨ値を有する。接着剤を電気的に絶縁にすることができることは、鉄の下に電気化学的ポテンシャル列で配列されたアルミまたは他の金属の金属コーティングの腐食が防止されることを意味する。従って、局部的なエレメントが
磁気粒子と金属層との間に形成されず、即ち、磁気粒子と金属層の酸化の減少が防止される。磁気層の耐久性は、この方法では悪影響を受けない。しかしながら、接着剤が導電性であるように形成することもでき、例えば、有機導電体の形態にすることができ、この方法で、磁気粒子と金属層との間に電気的ショート回路によって局部的なエレメントを不作動にさせることができる。
【００２４】
接着剤層を第一フィルム体に安価なプリント工程によって設けることができ、そのプリント工程は、インタグリオ印刷、オフセット印刷およびフレキソ印刷の如き大寸法に用いることができる。ここで、同じ時間のコストで磁気層を直接設置するよりもより高い解像度を達成することができることが利点である。接着剤のフロー特性が、磁気粒子が混合された印刷インキを用いるとき不可能であるセキュリティエレメントの品質を低下することなく最適化することができる。
【００２５】
従って、構造化された磁気層を本発明に係る工程によって第一フィルム体にきわめて高いレベルの解像度で形成することができる。
【００２６】
本発明に係る工程によって形成された部分的な磁気層は、軟磁性、硬磁性または常磁性の形態にすることができる。この場合、特に、選択された読取り工程にとって重要な磁気層の保持力を調整することができる。
【００２７】
本発明に係る工程を大規模なロール・ロール工程に関連して用いることができることは、更に利点である。この場合に、本発明に係る工程の前および/または後に、更なる工程を設けることができる。例えば、本発明に係る工程の前に金属層を第一フィルム体に設けることができる。
【００２８】
本発明に係るセキュリティエレメントは、読取りの高レベルの信頼性、異なる読み取り工程への良好な適用性、長寿命、および低い製造価格によって特徴付けられている。
【００２９】
機械読取りコードがセキュリティエレメントの磁気層における磁気コードとして記憶されるよう設けることができる。この場合に、例えば、磁気読取りヘッドが磁気層を通過したとき、信号が磁気読み取りヘッドに発生され、この信号をセキュリティコードの形態の情報の項目の一つにすることができる。この点について、本発明に係るセキュリティエレメントを適用することが読取り原理に限定されないことが特に有利である。むしろ、セキュリティエレメントの磁気層の性質を磁気読取り原理に適用することができ、この結果、本発明に係る工程によって形成されたセキュリティエレメントの適用性は読み取りユ
ニットの一つの型式に限定されない。
【００３０】
本発明の更なる有利な構造は従属請求項に述べられる。
【発明を実施するための最良の形態】
【００３１】
本発明は、添付の図面に係る実施例について後に示す例によって説明される。
【実施例】
【００３２】
本発明の第一実施例によれば、銀行手形、クレジットカード、身分証明書または通行証、あるいはチケットのような重要な証書のためのセキュリティエレメントの生産プロセスが提供される。この生産プロセスは、放射線架橋性接着剤の接着剤層１１ｐ、１１ｓがフィルム体、即ち第一フィルム体５１に設けられ、放射線架橋性接着剤の前記接着剤層１１ｐ、１１ｓが
ａ)第一のパターンとして構造化された形状に前記第一フィルム体５１に設けられて放射線照射され、
ｂ）第一のパターンとして構造化された形態に前記第一フィルム体５１に設けられてから、前記第一のパターンとは異なるパターン形状に放射線照射され、または
ｃ）パターン形状に放射線照射されることによる手段によって接着剤層１１ｐ、１１ｓは、パターン形状に構造化されて硬化され、
キャリアフィルム４２と磁気層４４とを有するトランスファーフィルム４１が前記接着剤層１１ｐ、１１ｓに対する前記磁気層４４の配向で前記接着剤層１１ｐ、１１ｓに設けられる。
前記ａ）の場合には、照射操作は前記トランスファーフィルム４１の前記接着剤層１１ｐ、１１ｓへの設置の後に行われ、前記ｂ）及びｃ）の場合には、照射操作は前記トランスファーフィルム４１の前記接着剤層１１ｐ、１１ｓへの設置の前または後に行われる。
キャリアフィルム４２は、前記第一フィルム体５１、前記接着剤層１１ｐ、１１ｓ及び部分磁気コーティングといった形状の前記磁気層４４の領域を有する第二フィルム体を形成し、前記キャリアフィルム（４２）が前記第二フィルム体から取り除かれる。
パターン形状に構造化された第一領域で前記磁気層４４は前記第一フィルム体５１に残り、パターン形状に構造化され前記第一領域とは位置が異なる第二領域で前記磁気層４４はキャリアフィルム４２に残り、前記第一フィルム体５１からキャリアフィルム４２とともに取り除かれる。
【００３３】
印刷シリンダの外周はセキュリティエレメントの長さに一致するようなものが有利である。しかしながら、印刷シリンダの外周はセキュリティエレメントの長さのｎ倍に一致するということもまた可能であり、ここで、ｎとは１より大きい整数を表す。
【００３４】
しかしながら、接着剤層１１ｐ、１１ｓが第一フィルム体５１に一様な層の形状で適用（設置）されることもまた可能であり、この場合、印刷プロセスに代わるものとしてのプロセス、例えば接着剤液をスプレーしその後に乾燥する、といったプロセスを提供することが可能である。放射線架橋性接着剤からなる接着剤層はそれからトランスファーフィルムの適用の後にパターン形状に放射線照射され、それによってパターン形状に構造化された領域で接着剤層が硬化する。
【００３５】
この場合、パターン形状の接着剤の露光のためのマスクには、放射線源と第一フィルム体５１との間に配置されたマスクを備えることが可能である。放射線源は、トランスファーフィルム４１の側からあるいは第一フィルム体５１の側からフィルム体を露光するように配置される。
【００３６】
マスクは循環マスクの形状であることが有利である。これにより連続した生産手順、例えばロール・ロールプロセスが可能とされる。この場合、マスクの周速は、セキュリティエレメントとマスクとの間の相対的な速度がゼロに等しくなるようにされ得る。これにより、マスクは、フィルム体がその外周に少なくとも部分的に広がるマスクローラの形状となり得る。しかしながら、マスクはフィルム体即ち第一フィルム体の輸送速度で循環する無端状のマスクベルトの形状であることもまた可能であり、ここでは、フィルム体とマスクベルトとは少なくとも露光部分において直接近接関係に配置される。これによりマスクとフィルム体との間の視差が回避される。放射線源、例えばＵＶランプはコリメータの形状、つまり並行出射光路を有する放射線源の形状であることが有利である。
【００３７】
マスクローラまたはマスクベルトの周囲は用意されたセキュリティエレメントの長さに一致することが有利である。しかしながら、マスクローラまたはマスクベルトの周囲は用意されたセキュリティエレメントの長さのｎ倍に一致することもまた可能であり、ここでｎは１より大きい整数を示す。
【００３８】
その後キャリアフィルム４２は、前述したように第一フィルム体５１、接着剤層１１ｐ、１１ｓ及び磁気層４４を有する第二フィルム体から取り除かれる。
【００３９】
この点において、接着剤層１１ｐ、１１ｓがパターン形状に構造化された領域で硬化するように、トランスファーフィルム４１の適用、換言すると設置の前にパターン形状に接着剤層１１ｐ、１１ｓが露光されることが可能である。それからキャリアフィルム４２はベースフィルム及び磁気層４４から形成されるフィルム体から取り除かれる。接着剤が硬化していない領域では、磁気層４４は接着剤層１１ｐ、１１ｓによって固定され、ベースフィルムに残る。接着剤層が硬化された残りの領域では、磁気層はトランスファーフィルム４１に残り、キャリアフィルム４２とともに取り除かれる。
【００４０】
パターン形状に構造化された領域で接着剤層１１ｐ、１１ｓが硬化するように、トランスファーフィルム４１の設置後に接着剤層がパターン形状に露光されることもまた可能である。それからキャリアフィルム４２はベースフィルム及び磁気層４４から形成されるフィルム体から取り除かれる。接着剤層がパターン形状に構造化されて硬化した領域では、磁気層は接着剤層によって固定されベース体に残る。接着剤層が硬化されていない残りの領域では、磁気層はトランスファーフィルム４１に残り、キャリアフィルム４２とともに取り除かれる。この状況では、非硬化状態では磁気層とキャリアフィルム４２との間の接着力よりも磁気層４４との接着力の方がより小さい放射線架橋性接着剤を用いることが必要である。
【００４１】
すべての接着剤領域を硬化するために、キャリアフィルム４２が取り除かれた後に再びフィルム体５１が放射線照射されることも可能である。
【００４２】
上述のプロセスにおいて接着剤層の適正な露光を保証するために、磁気層４４を半透明材料、例えば上述した磁性ガラス層といったものから形成し、放射線透過性キャリアフィルムを用いることが有利である。それにより、接着剤層１１ｐ、１１ｓがトランスファーフィルム４１側からこのトランスファーフィルムを通して放射線照射されることが可能となる。その代わりに、第一フィルム体５１が放射線透過性のもので構成され、接着剤層１１ｐ、１１ｓが第一フィルム体５１の側からフィルム体を通して露光されることも可能である。
【００４３】
磁気層４４は直接キャリアフィルム４２に設置されてもよい。しかしながら、剥離層が磁気層４４とキャリアフィルム４２との間に配置されることもまた可能である。剥離層は例えばトルエン９９．５パーセント及びエステルワックス０．５パーセント（滴点９０℃）で作られ、望ましくは０．０１から０．２μｍの間の厚さでキャリアフィルム４２に適用され得る。ここで、磁気層４４は、磁性ナノ粒子、望ましくは酸化鉄の層である。このナノ粒子の層は、溶液からキャリアフィルム（４２）への沈着物として設置される。また、この磁気層４４は前記キャリアフィルム（４２）へスパッタリングによって設けられる。
【００４４】
本発明に係るセキュリティエレメントは、特に簡単な構造のものであることによって特徴づけられる。セキュリティエレメントの部分磁気層が接着剤によって取付けられているので、位置決め精度及び磁気層の部分の幾何学的構成は印刷プロセスあるいは露光プロセスの精度によってのみ、本質的に決定される。印刷プロセス及び露光プロセスの両者とも、連続ロール・ロール製造手続きとして提供され得る。
【００４５】
セキュリティエレメントの他の有利な実施例においては、磁気コードはセキュリティエレメントの縦軸に複数回配置され得る。そのように、磁気読取ヘッドによって届けられた信号は、用意されたセキュリティエレメントの長軸の範囲に複数回提供された磁気コードには重複している。これにより、エラーは簡単に除去されることが可能となる。
【００４６】
図１は、部分磁気層をともなったセキュリティエレメントを有するフィルムを製造するロール・ロール製造手順の一部を図式的に示す。
【００４７】
図１は、印刷ステイション１０、露光ステイション２０、三つのローラ３１、３２、及び３３、及び偏向ローラ３４を示す。フィルム体５１は印刷ステイションへ送られる。印刷ステイション１０によって処理されるフィルム体５１は、フィルム５２の形状で偏向ローラ３４を経由して、供給ローラ（図１には示さない）から展開されたトランスファーフィルム４１をフィルム５２へ適用する一対のローラ３１、３２へ送られる。これによりフィルム５３が提供される。露光ステイション２０によって処理されたフィルム５３は、フィルム５４の形状で、キャリアフィルム４２がフィルム５４から剥離されるローラ３３へ送られ、フィルム５５が残余フィルムとして残される。
【００４８】
もっとも単純な場合には、フィルム体５１はキャリアフィルムとなる。そのようなキャリアフィルムは、６から２００μｍの間の厚さのプラスチックフィルム、例えば１９から３８μｍの間の厚さのポリエステルフィルムから成るものが望ましい。しかしながら通常は、そのようなキャリアフィルムに加えて、フィルム体５１は、先行する処理操作において適用されるさらなる層をもまた有する。そのような種類の層は、例えばラッカー層や金属層である。その点において、それらの層がすでにフィルム体５１において構造化された形状で存在することも可能である。フィルム体５１は、望ましくは整合するように印刷ステイション１０に送られ、印刷機構におけるフレキソフォームは、所定の場所にのみ印刷することによって接着剤を塗布する。キャリアフィルムが例えば部分的に成形された金属層を有する場合（例えばバーコード）、金属化された領域に対して整合するように印刷することによって、接着剤が塗布される。
【００４９】
この目的のため、印刷ステイション１０は、読取ヘッドによってマーキングをキャリアフィルムに記録し、接着剤の印刷が整合するように印刷シリンダ１４のモータを制御する挿入装置を有する。
【００５０】
印刷ステイション１０はＵＶ架橋性接着剤１１のインクタンクを有する。該接着剤１１は、複数の転送ローラ１２、１３によって印刷シリンダ１４へ塗布される。
【００５１】
印刷シリンダ１４はここで、印刷シリンダ１４と支持圧ローラ１５との間を通るフィルム体５１を印刷し、ＵＶ架橋性接着剤１１から成る接着剤層１１ｓによってパターン形状に構造化される。
【００５２】
印刷ステイション１０は、オフセット印刷あるいはフレキソ印刷ステイションであることが望ましい。しかしながら印刷ステイション１０は凹版印刷ステイションであることも可能である。
【００５３】
接着剤層１１ｓは、０．５から１０μｍの間の厚さであることが望ましい。
【００５４】
次の接着剤が、ＵＶ架橋性接着剤１１として用いられるのが望ましい：
ＡＫＺＯ  ＮＯＢＥＬ  ＩＮＫＳからＦｏｉｌｂｏｎｄ  ＵＨＶ  ０００２、及び、Ｚｅｌｌｅｒ  ＋  Ｇｍｅｌｉｎ  ＧｍｂＨからＵＶＡＦＬＥＸ  ＵＶ  Ａｄｈｅｓｉｖｅ  ＶＬ０００ＺＡ。
【００５５】
接着剤は、１から５ｇ／ｍ２の間の適用重量でフィルム体５１に塗布されるのが望ましい。
【００５６】
印刷操作によって、パターン形状に構造化された接着剤層１１ｓがフィルム体５１へ塗布された接着剤コーティングフィルム５２を提供する（図５参照）。
【００５７】
その点において、使用される接着剤それぞれの性質に依存して、接着剤コーティングフィルム５２が例えば１００から１２０℃の間の温度で接着剤層１１ｓが乾燥される乾燥通路を通ることもまた可能である。
【００５８】
図６はトランスファーフィルム４１の構造を示す。トランスファーフィルム４１は、キャリアフィルム４２、剥離層４３、及び磁気層４４を有する。
【００５９】
キャリアフィルム４２は４から７５μｍの間の厚さのプラスチックフィルムである。キャリアフィルム４２は、ポリエステル、ポリエチレン、アクリレートあるいは発泡複合材料から成るフィルムであることが望ましい。キャリアフィルムの厚さは１２μｍであることが望ましい。
【００６０】
剥離層４３はワックス型のものから成ることが望ましい。剥離層４３は例えばトルエン９９．５パーセント及びエステルワックス０．５パーセント（適点９０℃）で作られてもよい。
【００６１】
キャリアフィルム４１及び磁気層４４の材料が、磁気層４４とキャリアフィルム４３との間の接着力が磁気層４４の信頼ある素早い剥離を妨げないように選択された場合、剥離層４３なしで済ませることも可能である。剥離層４３は、キャリアフィルム４２に０.０１から０．２μｍの間の厚さで設置されることが望ましい。
【００６２】
磁気層４４は、剥離層、磁性顔料の分散剤、及び磁性分散剤とＵＶ架橋性接着剤との間の結合を提供する結合剤層から成るトランスファー層の形状にあることが望ましい。分散剤として用いられる磁性顔料は、低または高保磁力のものでよい。周知のプロセス、例えば印刷プロセスは磁性分散剤を剥離層に塗布するための役割を果たすことができる。
【００６３】
しかしながら磁気層４４は、アモルファス金属ガラス、つまり、望ましくはアモルファス構造のコバルト及び／または鉄及び／またはクロム及び／またはニッケル及び／またはシリコン及び／またはホウ素の合金から成る層の形状であってもよい。スパッタリングはそのような層をキャリアフィルム４２や剥離層にそれぞれ設置するためのコーティングプロセスとして特に適している。
【００６４】
磁気層４４は、その組成に依存して、軟磁性、硬磁性、あるいは常磁性の性質を有することができるので、磁気読取ユニットの異なる読み取りプロセスに対応することができる。
【００６５】
図１に示された露光ステイション２０は、ＵＶランプ２１と、ＵＶランプ２１によってフィルム５３へ放射されたＵＶ光の焦点を合わせる反射体２２とを有する。この場合、ＵＶランプの出力は、露光ステイションを通る際に、接着剤層１１ｋの信頼ある硬化を保証するのに十分なエネルギー量で接着剤層１１ｓが照射されるように選択される。この状況において図１に示されるように、フィルム５３はフィルム体５１の側から照射される。それは、フィルム体５１がＵＶ透過性の場合に可能となる。磁気層４４が透明あるいは半透明の層の形状、例えば上述したような磁性ガラスの形状である場合、フィルム５３は
またキャリアフィルムの側から照射されてもよい。しかしながら、そのためにはキャリアフィルム４２及び剥離層４３がＵＶ透過性材料から成ることがさらに必要であることに注意すべきである。
【００６６】
パターン形状に構造化された接着剤層１１ｓの硬化によって、接着剤層１１ｓが設けられた位置で磁気層４４がフィルム体５１に付着される。その後にキャリアフィルム４２がフィルム５４の残余するフィルム体から取り除かれた場合、接着剤層１１ｓが印刷によって適用されそれからトランスファーフィルム４１からそれらの位置で離された領域において、磁気層４２がフィルム体５１に付着する。その他の位置では磁気層４４と剥離層４３との間の接着が優位なので、ここでは磁気層４４はトランスファーフィルム４１に残る。
【００６７】
ここで、図７はフィルム５５、つまりキャリアフィルム４２の除去後に生じたフィルム体を示す。図７は、フィルム体５１、接着剤層１１ｓ、及び磁気層４４を示す。図７に示されるように、ここでフィルム５５は、パターン形状に構造化されフィルム体５１にパターン形状に構造化された接着剤層１１ｓに従って配置された磁気層４４を有する。
【００６８】
なお、フィルム５５は、部分的に適用された磁気層４４に加えて安全対策を実現する層をさらに有することが可能である。その点において、フィルム４４はフィルム５５において磁気層４４の磁性領域上に観察方向に配置された部分的に金属化された領域に回折体を有することが望ましい。この場合、磁気によって検出可能な領域は、望ましくはアルミで部分的に金属化されたフィルム４４の回折領域と整合するように配置されることが望ましい。さらに、そのような回折部分金属化領域に加えてあるいはその代わりに、例えば薄膜要素あるいは薄膜顔料、またはＵＶあるいはＩＲ蛍光要素から成る色変化要素をフィ
ルム４４に設け、それらを該磁気によって検出可能な領域と整合するように配置することが可能である。
【００６９】
次に、本発明のさらなる実施例は、図２を参照して説明される。
【００７０】
図２は、印刷ステイション１０、露光ステイション８０、露光ステイション２０、偏向ローラ３４、一対のローラ３１、３２及び剥離ローラ３３を示す。
【００７１】
印刷ステイション１００は、図１に示された印刷ステイション１０と同様に構成され、印刷シリンダ１４が、接着剤１１を供給されたフィルム体、即ち第一フィルム体６１へ印刷することによって関連する前面積にわたって設けられる印刷シリンダ１４ｖに置き換えられている点で違いを有する。この場合、プレポリマーＵＶ架橋性接着剤が用いられることが望ましい。
【００７２】
この点において、接着剤層がフィルム体６１へ印刷プロセスでなく他のコーティングプロセス、例えばペインティング、注入、あるいは噴霧によって設けられることもまた可能である。さらに、ここに記述されたプロセスは、図１に示されたプロセスと組み合わされるように、接着剤層のフィルム体６１への印刷がパターン形状に構造化されて達成されることもまた可能である。
【００７３】
フィルム体６１及び印刷によってそこに適用されＵＶ架橋性接着剤から成る接着剤層１１ｖは、フィルム体５１及び図４に示された接着剤層１１ｓと同様であり、ここでは接着剤層１１ｖが望ましくは印刷によってフィルム体６１に関連する前面積にわたって設けられる点で違いを有する。接着剤層１１ｖのフィルム体６１への適用の後に生じたフィルム６２は、露光ステイション８０へ送られる。
【００７４】
露光ステイション８０は、フィルム６２の動くスピードと同調させたマスクベルトによってロールからロールへ露光を可能にするマスク露光装置８１ｍである。マスク露光装置８１ｍは、複数の偏向ローラ８２、マスクベルト８３ｍ、ＵＶランプ８４、及び反射体８５を有する。マスクベルト８３ｍは、ＵＶ透過性及び不透明あるいは反射性の領域を有する。したがって、マスクベルト８３ｍは、ＵＶランプ８４に対してフィルム６２を覆い、ＵＶ光でパターン形状にフィルム６２の連続照射を可能にする無端状ＵＶマスクを形成する。すでに上述したように、マスクベルト８３ｍのスピードはフィルム６２のスピー
ドと同調され、それぞれにおいてフィルム６２への付加的な光学マーキングが正確に整合するように露光するということが提供される。この場合、ＵＶランプ８４の出力はマスク露光装置を通る際に接着剤層を硬化するのに十分なＵＶエネルギー量がフィルム６２へ適用されるように選択される。
【００７５】
フィルムはマスク露光装置８１ｍによって平行にされたＵＶ光で照射されることが望ましい。
【００７６】
マスク露光装置を有する露光ステイション８０の代わりに、図３の実施例に示されるように、フィルム６２が導かれるドラム８３ｔの形状でマスクを有するドラム露光装置８１ｔを用いることもまた可能である。
【００７７】
パターン形状のＵＶ光照射によって、接着剤層はパターン形状に構造化されて硬化し、接着剤層の硬化及び非硬化領域を有するフィルム６３が一対のローラ３１、３２へ送られる。ここで、トランスファーフィルムは一対のローラ３１、３２によってフィルム６３に設けられる。この場合、トランスファーフィルムは図５に示されるトランスファーフィルム４１と同様のものである。したがって、フィルム体６１、部分的に硬化された接着剤層１１ｂ、磁気層４４、剥離層４３及びキャリアフィルム４２から成るフィルム６４が必要とされる。接着剤層１１ｂが硬化されなかった領域では接着剤層１１ｐはまだ粘着性
を有するので、ここでは互いにわたって配置される接着剤層１１ｐ及び磁気層４４の間に接着力は有効である。他方の接着剤層１１ｐが硬化された領域では、これは異なる。
【００７８】
図１に示される露光ステイション２０と同様に構成されたさらなる露光ステイションでは、磁気層４４とフィルム体６１との間の安定した結合を保証するために、まだ硬化されていなかった領域において、接着剤層はここで完全に硬化される。しかしながら、露光ステイション２０なしで済ませることもまた可能である。
【００７９】
したがって、キャリアフィルム４２が残余するフィルム体から取り除かれるとき、磁気層４４は、接着剤層が硬化されなかったあるいは露光ステイション２０で硬化された領域においてフィルム体６１に付着し、それによりキャリアフィルム４２から離される。他の領域では、剥離層４３と磁気層４４との間の接着力によって、磁気層４４はそれらの領域では剥離されず、キャリアフィルム４２に残るということになる。したがって、キャリアフィルムが取り除かれた後に、全面積接着剤層によってフィルム体６１に結合され部分的にパターン化された磁気層４４を有するフィルム６５を結果として生じる。
【００８０】
図８は、フィルム６５、つまりキャリアフィルム４２の除去後に結果として生じるフィルム体を示す。図８は、フィルム体６１、露光ステイション８０で硬化された領域がハッチングによって同定される接着剤層１１ｐ、及び磁気層４４を示す。図８に示すように、フィルム６５はここでパターン形状に構造化された接着剤層１１ｐに対応してパターン形状に構造化されフィルム体６１に配置された磁気層４４を有する。
【００８１】
図４に示されるさらなる実施例は、磁気層４４に対するあるいはフィルム体６１に対する接着力が、磁気層４４とキャリアフィルム４２との間の接着力よりも小さくなるようなＵＶ架橋性接着剤を用いることを必要とする。当然、図２または図３に示されるものと同じ接着剤を用い、キャリアフィルム４２、フィルム体６１または剥離層４３の材料の選択によって接着力を適切に分配することもまた可能である。
【００８２】
図２に示される実施例において接着剤層に被覆されたフィルム体６１は印刷ステイション１００に送られ、その結果図２に示されるフィルム６２を生じる。このときトランスファーフィルム４１は一対のローラ３１、３２によってフィルム６２に設けられる。こ
の場合、トランスファーフィルム４１は図６に示されるように構成される。したがってフィルム体６１、全面積の非硬化接着剤層、磁気層４４、剥離層４３及びキャリアフィルム４２から成るフィルム６６が必要とされる。
【００８３】
フィルム６６はここで、再び図２に示されたマスク露光装置と同様に構成されたマスク露光装置８１ｍによって露光される。したがってマスク露光装置８１ｍによる露光の後に、フィルム体６１、パターン形状に構造化されて硬化された接着剤層、磁気層４４、剥離層４３、及びキャリアフィルム４２から成るフィルム６７を結果として生じる。
【００８４】
それからキャリアフィルム４２がフィルム６７の残余するフィルム体から取り除かれるとき、磁気層は接着剤層が硬化され磁気層４４がフィルム体６１に付着するようにされた領域でフィルム体６１に残される。他の領域では、磁気層４４のキャリアフィルム４２からの剥離を妨げる接着力は磁気層４４とフィルム体６１との間の接着力より大きいので、磁気層４４はそれらの領域においてキャリアフィルム４２から剥離される。したがって、それによりパターン形状に構造化されパターン形状に対応して構造化された硬化接着剤によってフィルム体６１に結合された磁気層４４を有するフィルム６８が提供される。
【００８５】
用意されたセキュリティスレッドは、例えば通帳（Bank Note)、クレジットカード、身分証明書または通行証、あるいはチケットを提供するような磁気層で被覆されたベースフィルムを区分することによって製造され得るということは有利となり得る。
【図面の簡単な説明】
【００８６】
【図１】本発明の第一の実施例による、プロセス実現の機能表示。
【図２】本発明の第二の実施例による、プロセス実現の機能表示。
【図３】本発明の第三の実施例による、プロセス実現の機能表示。
【図４】本発明の第四の実施例による、プロセス実現の機能表示。
【図５】図１に示されたプロセスの、接着剤に覆われたベースフィルムの層構造。
【図６】図１、図２または図３に示されたプロセスの、トランスファーフィルムの層構造。
【図７】図１のプロセスによって生じたフィルムの層構造。
【図８】図２または図３のプロセスによって生じたフィルムの層構造。
【符号の説明】
【００８７】
１１ｐ、１１ｓ、１１ｖ  接着剤層
５１、６１              第一フィルム体
４１                    トランスファーフィルム
４２                    キャリアフィルム
４４                    磁気層
【図１】
0004889504.tif 000002
【図２】
0004889504.tif 000003
【図３】
0004889504.tif 000004
【図４】
0004889504.tif 000005
【図５】
0004889504.tif 000006
【図６】
0004889504.tif 000007
【図７】
0004889504.tif 000008
【図８】
0004889504.tif 000009